(57)【特許請求の範囲】
【請求項１】
断面円弧形のＮｄ−Ｆｅ−Ｂ系磁性体に対する重希土類元素の拡散処理方法であって、
（工程ａ）前記重希土類元素を有機接着剤及び有機溶剤と混合して重希土類スラリーとし、可撓性薄膜の一方面にスクリーン印刷法によって前記重希土類スラリーを塗布し、これを乾燥硬化して重希土類塗層を形成し、
（工程ｂ）前記Ｎｄ−Ｆｅ−Ｂ系磁性体の外側円弧面及び内側円弧面に対して、前記可撓性薄膜の前記重希土類塗層が向き合うようにセットし、
（工程ｃ）前記外側円弧面に対しては凹面押圧ヘッドを、前記内側円弧面に対しては凸面押圧ヘッドを用いて、前記可撓性薄膜を前記Ｎｄ−Ｆｅ−Ｂ系磁性体に押圧して前記重希土類塗層を前記外側円弧面及び前記内側円弧面に押圧貼付けし、
（工程ｄ）前記Ｎｄ−Ｆｅ−Ｂ系磁性体を、前記凹面押圧ヘッド及び前記凸面押圧ヘッドによって前記外側円弧面及び前記内側円弧面の両方が押圧された状態で、不活性ガス又は真空条件下において拡散処理及び時効処理を行う、
ことを特徴とする断面円弧形Ｎｄ−Ｆｅ−Ｂ系磁性体に対する重希土類元素の拡散処理方法。
【請求項２】
前記凹面押圧ヘッド及び前記凸面押圧ヘッドは、セラミック押圧ヘッドであり、当該セラミックはジルコニアセラミックまたはアルミナセラミックである、
ことを特徴とする請求項１に記載の断面円弧形Ｎｄ−Ｆｅ−Ｂ系磁性体に対する重希土類元素の拡散処理方法。
【請求項３】
前記スクリーン印刷法は、シルクスクリーン印刷法である、
ことを特徴とする請求項１又は２に記載の断面円弧形Ｎｄ−Ｆｅ−Ｂ系磁性体に対する重希土類元素の拡散処理方法。
【請求項４】
前記重希土類元素は、ジスプロシウム又はテルビウムである、
ことを特徴とする請求項１ないし３のいずれか１項に記載の断面円弧形Ｎｄ−Ｆｅ−Ｂ系磁性体に対する重希土類元素の拡散処理方法。
【請求項５】
前記Ｎｄ−Ｆｅ−Ｂ系磁性体の厚みは１〜１５ｍｍである、
ことを特徴とする請求項１ないし４のいずれか１項に記載の断面円弧形Ｎｄ−Ｆｅ−Ｂ系磁性体に対する重希土類元素の拡散処理方法。
【請求項６】
前記可撓性薄膜は、ソフトプラスチック膜又はソフトペーパー膜であり、厚みは０．０５〜０．２ｍｍである、
ことを特徴とする請求項１ないし５のいずれか１項に記載の断面円弧形Ｎｄ−Ｆｅ−Ｂ系磁性体に対する重希土類元素の拡散処理方法。
【請求項７】
前記重希土類元素は、純金属、合金又は化合物粉末のうちのいずれか１種であり、その粒子径は１〜２００μｍである、
ことを特徴とする請求項１ないし６のいずれか１項に記載の断面円弧形Ｎｄ−Ｆｅ−Ｂ系磁性体に対する重希土類元素の拡散処理方法。
【請求項８】
前記有機接着剤は樹脂型接着剤又はゴム型接着剤であり、前記有機溶剤はケトン類、ベンゼン類又はエステル類希釈剤である、
ことを特徴とする請求項１ないし７のいずれか１項に記載の断面円弧形Ｎｄ−Ｆｅ−Ｂ系磁性体に対する重希土類元素の拡散処理方法。
【請求項９】
前記重希土類塗層に含まれる前記重希土類元素の重量は、前記Ｎｄ−Ｆｅ−Ｂ系磁性体の重量に対して０．１％〜１．５％である、
ことを特徴とする請求項１ないし８のいずれか１項に記載の断面円弧形Ｎｄ−Ｆｅ−Ｂ系磁性体に対する重希土類元素の拡散処理方法。
【請求項１０】
前記重希土類塗層と前記Ｎｄ−Ｆｅ−Ｂ系磁性体の前記内側円弧面又は前記外側円弧面の表面積は同じであり、前記凹面押圧ヘッド及び前記凸面押圧ヘッドの押圧面の形状及び曲率は前記Ｎｄ−Ｆｅ−Ｂ系磁性体の前記外側円弧面及び前記内側円弧面の形状及び曲率と同じである、
ことを特徴とする請求項１ないし９のいずれか１項に記載の断面円弧形Ｎｄ−Ｆｅ−Ｂ系磁性体に対する重希土類元素の拡散処理方法。
【請求項１１】
前記拡散処理は、１次拡散及び２次拡散の工程を有し、前記１次拡散の拡散温度は２００〜４００℃、拡散時間は２〜４時間であり、前記２次拡散の拡散温度は８５０〜９５０℃、拡散時間は６〜７２時間である、
ことを特徴とする請求項１ないし１０のいずれか１項に記載の断面円弧形Ｎｄ−Ｆｅ−Ｂ系磁性体に対する重希土類元素の拡散処理方法。
【請求項１２】
前記時効処理の温度は４５０〜６５０℃、時効処理の時間は３〜１５時間である、
ことを特徴とする請求項１ないし１１のいずれか１項に記載の断面円弧形Ｎｄ−Ｆｅ−Ｂ系磁性体に対する重希土類元素の拡散処理方法。
【発明の詳細な説明】
【技術分野】
【０００１】
本発明は、磁性材料の技術分野に属し、具体的には断面が円弧形のＮｄ−Ｆｅ−Ｂ系磁性体に対する重希土類元素の拡散処理方法に関する。
【背景技術】
【０００２】
焼結Ｎｄ−Ｆｅ−Ｂ系永久磁性体材料は優れた磁気特性を有し、コンピュータ、自動車、医療機器及び風力発電機等の幅広い分野に利用されているが、高速風力発電機及び新エネルギー自動車の発展に伴い、高温及び高速回転時においても高い磁気特性を維持する高残留磁束密度性能、高保磁力性能を有する磁性体の開発が求められている。また様々な利用分野における磁場設計の最適化のため、Ｎｄ−Ｆｅ−Ｂ系永久磁性体は多種多様な形状に設計されており、主として四角形であるが、断面円弧形の瓦形や饅頭形も存在する。
【０００３】
Ｎｄ−Ｆｅ−Ｂ系永久磁性体は、金属化合物Ｎｄ２Ｆｅ１４Ｂを基材とする永久磁性体材料であり、Ｎｄ２Ｆｅ１４Ｂ主相の縁部にジスプロシウム、テルビウム元素又はその合金を浸透させ、Ｎｄ２Ｆｅ１４Ｂの磁気異方性を高めることで磁性体の保磁力が増強する。この理論にもとづき結晶粒界技術が発展し、その優れた性能向上と高い経済的価値により、既にＮｄ−Ｆｅ−Ｂ系磁性体の生産加工技術に利用されており、様々な拡散方法が提案されているが、従来の拡散技術は主に角型磁性体を対象としており、拡散面が円弧形である瓦形や饅頭形磁性体といった円弧形磁性体に対しては、大半の拡散技術は適用することができなかった。数少ない適用可能な拡散技術では、重希土類元素の利用効率が低いという問題があった。
【０００４】
中国特許公開ＣＮ１０１３７５３５２Ａには、真空蒸着法、スパッタリング法、イオンプレーティング法を用いてＮｄ−Ｆｅ−Ｂ系磁性体の表面に重希土類層及びその合金層を堆積した後に、高温拡散させて、磁気特性を高める方法が開示されている。当該方法は、角型磁性体、瓦形や饅頭形等の断面円弧形Ｎｄ−Ｆｅ−Ｂ系磁性体の表面に１層の重希土類塗層で被覆した後、拡散及び時効処理することで、Ｎｄ−Ｆｅ−Ｂ系磁性体の保磁力を向上させているが、当該方法では、ジスプロシウム、テルビウムといった重希土類元素の利用効率が悪く、製造コストが高いという問題がある。
【０００５】
また本出願人は、中国特許公告ＣＮ１０３２５８６３３において、熱吹付法によりＮｄ−Ｆｅ−Ｂ系磁性体の表面にジスプロシウムやテルビウムといった重希土類を吹付した後に拡散処理を行い、Ｎｄ−Ｆｅ−Ｂ系磁性体の保磁力を向上させる方法を提案している。当該方法は、角型磁性体、瓦形、饅頭形磁性体等を含む如何なる形状の磁性体の表面に対しても、重希土類の拡散が可能であるが、当該方法もまた、吹付成膜の過程でジスプロシウムやテルビウム元素の利用効率が非常に悪く、コストが高く、商業生産には不利であるという問題がある。
【０００６】
さらに、日本特開２０１８−０２６３９０号には、スクリーン印刷法によって、磁性体の表面に重希土類粉末と有機溶剤とを混合して形成したスラリーを塗布し、その後拡散及び時効処理を行ってＮｄ−Ｆｅ−Ｂ系磁性体の保磁力を向上させる技術が開示されている。当該スクリーン印刷による方法は、重希土類材料の利用効率は高いものの、瓦形や饅頭形の円弧面を有するＮｄ−Ｆｅ−Ｂ系磁性体に適用することができない。
【先行技術文献】
【特許文献】
【０００７】
【特許文献１】中国特許公開ＣＮ１０１３７５３５２Ａ
【特許文献２】中国特許公告ＣＮ１０３２５８６３３
【特許文献３】日本特開２０１８−０２６３９０号公報
【発明の開示】
【発明が解決しようとする課題】
【０００８】
本発明は、断面円弧形のＮｄ−Ｆｅ−Ｂ系磁性体であっても、簡易な方法によって重希土類元素を高い効率で利用し、その保磁力を増強することが可能な重希土類元素の拡散処理方法を提供することを目的とする。
【課題を解決するための手段】
【０００９】
上記目的を達成するため、本願発明は、断面円弧形のＮｄ−Ｆｅ−Ｂ系磁性体に対する重希土類元素の拡散処理方法であって、
（工程ａ）前記重希土類元素を有機接着剤及び有機溶剤と混合して重希土類スラリーとし、可撓性薄膜の一方面にスクリーン印刷法によって前記重希土類スラリーを塗布し、これを乾燥硬化して重希土類塗層を形成し、
（工程ｂ）前記Ｎｄ−Ｆｅ−Ｂ系磁性体の外側円弧面及び内側円弧面に対して、前記可撓性薄膜の前記重希土類塗層が向き合うようにセットし、
（工程ｃ）前記外側円弧面に対しては凹面押圧ヘッドを、前記内側円弧面に対しては凸面押圧ヘッドを用いて、前記可撓性薄膜を前記Ｎｄ−Ｆｅ−Ｂ系磁性体に押圧して前記重希土類塗層を前記外側円弧面及び前記内側円弧面に押圧貼付けし、
（工程ｄ）前記Ｎｄ−Ｆｅ−Ｂ系磁性体を、前記凹面押圧ヘッド及び前記凸面押圧ヘッドによって前記外側円弧面及び前記内側円弧面の両方が押圧された状態で、不活性ガス又は真空条件下において拡散処理及び時効処理を行う、
ことを特徴とする。
【００１０】
また本願発明の前記凹面押圧ヘッド及び前記凸面押圧ヘッドは、セラミック押圧ヘッドであり、当該セラミックはジルコニアセラミックまたはアルミナセラミックである、ことを特徴とする。
【００１１】
また本願発明の前記スクリーン印刷法は、シルクスクリーン印刷法である、  ことを特徴とする。
【００１２】
また本願発明の前記重希土類元素は、ジスプロシウム又はテルビウムである、  ことを特徴とする。
【００１３】
また本願発明の前記Ｎｄ−Ｆｅ−Ｂ系磁性体の厚みは１〜１５ｍｍである、  ことを特徴とする。
【００１４】
また本願発明の前記可撓性薄膜は、ソフトプラスチック膜又はソフトペーパー膜であり、厚みは０．０５〜０．２ｍｍである、ことを特徴とする。
【００１５】
また本願発明の前記重希土類元素は、純金属、合金又は化合物粉末のうちのいずれか１種であり、粒子径は１〜２００μｍである、ことを特徴とする。
【００１６】
また本願発明の前記有機接着剤は樹脂型接着剤又はゴム型接着剤であり、前記有機溶剤はケトン類、ベンゼン類又はエステル類希釈剤である、ことを特徴とする。
【００１７】
また本願発明の前記重希土類塗層に含まれる前記重希土類元素の重量は、前記Ｎｄ−Ｆｅ−Ｂ系磁性体の重量に対して０．１％〜１．５％である、ことを特徴とする。
【００１８】
また本願発明の前記重希土類塗層と前記Ｎｄ−Ｆｅ−Ｂ系磁性体の前記内側円弧面又は前記外側円弧面の表面積は同じであり、前記凹面押圧ヘッド及び前記凸面押圧ヘッドの押圧面の形状及び曲率は前記Ｎｄ−Ｆｅ−Ｂ系磁性体の前記外側円弧面及び前記内側円弧面の形状及び曲率と同じである、ことを特徴とする。
【００１９】
また本願発明の前記拡散処理は、１次拡散及び２次拡散の工程を有し、前記１次拡散の拡散温度は２００〜４００℃、拡散時間は２〜４時間であり、前記２次拡散の拡散温度は８５０〜９５０℃、拡散時間は６〜７２時間である、ことを特徴とする。
【００２０】
また本願発明の前記時効処理の温度は４５０〜６５０℃、時効処理の時間は３〜１５時間である、ことを特徴とする。
【発明の効果】
【００２１】
本発明に係る断面円弧形Ｎｄ−Ｆｅ−Ｂ系磁性体に対する重希土類元素の拡散処理方法によれば、スクリーン印刷法によって可撓性薄膜上に必要量の重希土類塗層を塗布することで重希土類材料を大幅に節約し、その後可撓性薄膜を介して重希土類塗層をＮｄ−Ｆｅ−Ｂ系磁性体の外側円弧面及び内側円弧面の両面に押圧密着させ（押圧貼付けさせ）、その後の拡散工程における重希土類元素の均一且つ安定した拡散処理を簡単に実現でき、生産効率を高めることができる。
【図面の簡単な説明】
【００２２】
【図１】円弧形Ｎｄ−Ｆｅ−Ｂ系磁性体の外側円弧面に重希土類塗層を貼り合わせる状態を示す図。
【図２】円弧形Ｎｄ−Ｆｅ−Ｂ系磁性体の両円弧面に重希土類塗層を押圧貼付けした状態を示す図。
【００２３】
【発明を実施するための形態】
【００２４】
以下、本願発明の具体的実施形態につき、図面と合わせて詳細に説明する。
実施例１
厚みが１ｍｍの断面円弧形Ｎｄ−Ｆｅ−Ｂ系磁性体１に重希土類塗層２を押圧貼付けするものである。まず、平均粒子径１μｍの純ジスプロシウム粉末を、樹脂型接着剤及びベンゼン類希釈剤と混合して重希土類スラリーを形成し、シルクスクリーン印刷法によって、厚み０．０５ｍｍのソフトプラスチック膜（可撓性薄膜）３の一方面に１層の重希土類スラリーを塗布し、これを乾燥硬化して重希土類塗層２を形成した。
【００２５】
図１に示すように、断面円弧形Ｎｄ−Ｆｅ−Ｂ系磁性体１を、外側円弧面１−１が上を向くよう固定し、当該外側円弧面１−１とソフトプラスチック膜３の重希土類塗層２が向き合うようにセットした。なお、可撓性薄膜は、ソフトペーパー膜であっても良い。
【００２６】
重希土類塗層２の表面積は、断面円弧形Ｎｄ−Ｆｅ−Ｂ系磁性体１の外側円弧面１−１の表面積と同じであり、重希土類塗層２に含まれる重希土類元素の重量を、断面円弧形Ｎｄ−Ｆｅ−Ｂ系磁性体１の重量の０．１％とした。
【００２７】
先端が外側円弧面１−１と同形の凹面を有する凹面押圧ヘッド４−１を用いて、ソフトプラスチック膜上３を押圧し、重希土類塗層２を外側円弧面１−１に押圧貼付けした。押圧ヘッドは、セラミック押圧ヘッドであり、当該セラミックはジルコニアセラミックまたはアルミナセラミックであることが好ましい。また、凹面押圧ヘッド４−１の押圧面の形状及び曲率はＮｄ−Ｆｅ−Ｂ系磁性体の外側円弧面の形状及び曲率と同じである（後述凸面押圧ヘッド４−２も同じ）。
【００２８】
断面円弧形Ｎｄ−Ｆｅ−Ｂ系磁性体１を凹面押圧ヘッド４−１と一体で１８０°反転させ、断面円弧形Ｎｄ−Ｆｅ−Ｂ系磁性体１の内側円弧面１−２が上を向くように固定し、当該内側円弧面１−２とソフトプラスチック膜３の重希土類塗層２が向き合うようにセットした。
【００２９】
重希土類塗層２の表面積は、断面円弧形Ｎｄ−Ｆｅ−Ｂ系磁性体１の内側円弧面１−２の表面積と同じであり、重希土類塗層２に含まれる重希土類元素の重量は、外側円弧面１−１と同じく、断面円弧形Ｎｄ−Ｆｅ−Ｂ系磁性体１の重量の０．１％とした。
【００３０】
先端が内側円弧面１−２と同形の凸面を有する凸面押圧ヘッド４−２を用いて、ソフトプラスチック膜３を押圧し、重希土類塗層２を内側円弧面１−２に押圧貼付けした。
【００３１】
外側及び内側の両円弧面に重希土類塗層２を押圧貼付けした断面円弧形Ｎｄ−Ｆｅ−Ｂ系磁性体１を、凸面押圧ヘッド４−１及び凹面押圧ヘッド４−２で押圧した一体の状態で、真空の保護条件下で拡散処理を行った。拡散処理は、１次拡散及び２次拡散の工程で実施し、１次拡散は２００℃で２時間行い、２次拡散は８５０℃で６時間行い、その後、４５０℃で３時間の時効処理を行った。
【００３２】
拡散処理完了後、断面円弧形Ｎｄ−Ｆｅ−Ｂ系磁性体１の磁気特性を測定した。断面円弧形Ｎｄ−Ｆｅ−Ｂ系磁性体１の拡散処理前の磁気特性を比較例１とし、拡散処理後の断面円弧形Ｎｄ−Ｆｅ−Ｂ系磁性体１の拡散効果を対比し確認した。測定結果を表１に示す。
【００３３】
表１  実施例１と比較例１の測定結果
0006979263.tif 000002
【００３４】
表１に示すとおり、実施例１の断面円弧形Ｎｄ−Ｆｅ−Ｂ系磁性体１は、残留磁束密度は低下せず、保磁力は３．１ＫＯｅ上昇し、且つ角形比に変化はなく、ジスプロシウムが効果的に拡散されていることが分かる。
【００３５】
実施例２
厚みが１５ｍｍの断面円弧形Ｎｄ−Ｆｅ−Ｂ系磁性体１に重希土類塗層２を押圧貼付けするものである。まず、平均粒子径１００μｍの純テルビウム粉末を、ゴム型接着剤及びケトン類希釈剤と混合して重希土類スラリーを形成し、シルクスクリーン印刷法によって、厚み０．０５ｍｍのソフトプラスチック膜の一方面に１層の重希土類スラリーを塗布し、これを乾燥硬化して重希土類塗層２を形成した。
【００３６】
重希土類塗層２に含まれる重希土類元素の重量を、断面円弧形Ｎｄ−Ｆｅ−Ｂ系磁性体１の重量の１．５％とした。
【００３７】
断面円弧形Ｎｄ−Ｆｅ−Ｂ系磁性体１の外側円弧面１−１、内側円弧面１−２に重希土類塗層２を押圧貼付けする方法、手順は実施例１と同じであるため、その説明は省略する。
【００３８】
拡散処理は、１次拡散及び２次拡散の工程で実施し、１次拡散は２００℃で４時間行い、２次拡散は８５０℃で７２時間行い、その後、５５０℃で１５時間の時効処理を行った。その他条件は、実施例１と同一である。
【００３９】
拡散処理完了後、断面円弧形Ｎｄ−Ｆｅ−Ｂ系磁性体１の磁気特性を測定した。断面円弧形Ｎｄ−Ｆｅ−Ｂ系磁性体１の拡散処理前の磁気特性を比較例２とし、拡散処理後の断面円弧形Ｎｄ−Ｆｅ−Ｂ系磁性体１の拡散効果を対比し確認した。上記測定結果を表２に示す。
【００４０】
表２  実施例２と比較例２の測定結果
0006979263.tif 000003
【００４１】
表２に示すとおり、実施例２の断面円弧形Ｎｄ−Ｆｅ−Ｂ系磁性体１は、残留磁束密度は０．３ＫＧｓ低下するものの、保磁力は９．４ＫＯｅ上昇し、且つ角形比の変化はごく僅かであり、テルビウムが効果的に拡散されていることが分かる。
【００４２】
実施例３
厚みが８ｍｍの断面円弧形Ｎｄ−Ｆｅ−Ｂ系磁性体１に重希土類塗層２を押圧貼付けするものである。まず、平均粒子径２００μｍの水素化テルビウム粉末を、樹脂型接着剤及びエステル類希釈剤と混合して重希土類スラリーを形成し、シルクスクリーン印刷法によって、厚み０．２ｍｍのソフトプラスチック膜の一方面に１層の重希土類スラリーを塗布し、これを乾燥硬化して重希土類塗層２を形成した。
【００４３】
重希土類塗層２に含まれる重希土類元素の重量を、断面円弧形Ｎｄ−Ｆｅ−Ｂ系磁性体１の重量の１．０％とした。
【００４４】
断面円弧形Ｎｄ−Ｆｅ−Ｂ系磁性体１の外側円弧面１−１、内側円弧面１−２に重希土類塗層２を押圧貼付けする方法、手順は実施例１と同じであるため、その説明は省略する。
【００４５】
拡散処理は、１次拡散及び２次拡散の工程で実施し、１次拡散は４００℃で４時間行い、２次拡散は９００℃で３０時間行い、その後、６５０℃で８時間の時効処理を行った。その他条件は、実施例１と同一である。
【００４６】
拡散処理完了後、断面円弧形Ｎｄ−Ｆｅ−Ｂ系磁性体１の磁気特性を測定した。断面円弧形Ｎｄ−Ｆｅ−Ｂ系磁性体１の拡散処理前の磁気特性を比較例３とし、拡散処理後の断面円弧形Ｎｄ−Ｆｅ−Ｂ系磁性体１の拡散効果を対比し確認した。上記測定結果を表３に示す。
【００４７】
表３  実施例３と比較例３の測定結果
0006979263.tif 000004
【００４８】
表３に示すとおり、実施例３の断面円弧形Ｎｄ−Ｆｅ−Ｂ系磁性体１は、残留磁束密度は０．２ＫＧｓ低下するものの、保磁力は８．５ＫＯｅ上昇し、且つ角形比の変化はごく僅かであり、水素化テルビウムが効果的に拡散されていることが分かる。
【００４９】
実施例４
厚みが５ｍｍの断面円弧形Ｎｄ−Ｆｅ−Ｂ系磁性体１に重希土類塗層２を押圧貼付けするものである。まず、平均粒子径１００μｍの銅−テルビウム合金粉末を、樹脂型接着剤及びエステル類希釈剤と混合して重希土類スラリーを形成し、シルクスクリーン印刷法によって、厚み０．１ｍｍのソフトプラスチック膜の一方面に１層の重希土類スラリーを塗布し、これを乾燥硬化して重希土類塗層２を形成した。
【００５０】
重希土類塗層２に含まれる重希土類元素の重量を、断面円弧形Ｎｄ−Ｆｅ−Ｂ系磁性体１の重量の１．０％とした。
【００５１】
断面円弧形Ｎｄ−Ｆｅ−Ｂ系磁性体１の外側円弧面１−１、内側円弧面１−２に重希土類塗層２を押圧貼付けする方法、手順は実施例１と同じであるため、その説明は省略する。
【００５２】
拡散処理は、１次拡散及び２次拡散の工程で実施し、１次拡散は４００℃で２時間行い、２次拡散は９５０℃で６時間行い、その後、６５０℃で５時間の時効処理を行った。その他条件は、実施例１と同一である。
【００５３】
拡散処理完了後、断面円弧形Ｎｄ−Ｆｅ−Ｂ系磁性体１の磁気特性を測定した。断面円弧形Ｎｄ−Ｆｅ−Ｂ系磁性体１の拡散処理前の磁気特性を比較例４とし、拡散処理後の断面円弧形Ｎｄ−Ｆｅ−Ｂ系磁性体１の拡散効果を対比し確認した。上記測定結果を表４に示す。
【００５４】
表４  実施例４と比較例４の測定結果
0006979263.tif 000005
【００５５】
表４に示すとおり、実施例４の円弧形Ｎｄ−Ｆｅ−Ｂ系磁性体１は、残留磁束密度は０．２ＫＧｓ低下するものの、保磁力は７．６ＫＯｅ上昇し、且つ角形比の変化はごく僅かであり、銅−テルビウム合金が効果的に拡散されていることが分かる。
【００５６】
上記各実施例から明かなとおり、本願発明に係る方法によれば、断面円弧形Ｎｄ−Ｆｅ−Ｂ系磁性体に対しても重希土類を効率的かつ簡易に塗布・拡散でき、Ｎｄ−Ｆｅ−Ｂ系磁性体の保磁力を著しく向上させることができる。
【００５７】
なお、上記各実施例では、まず外側円弧面１−１に対して重希土類塗層２を押圧貼付けし、その後、内側円弧面１−２に対して重希土類塗層２を押圧貼付けしているが、最初に内側円弧面１−２に対して重希土類塗層２を押圧貼付けし、その後、外側円弧面１−１に対して重希土類塗層２を押圧貼付けしても良く、また外側円弧面１−１及び内側円弧面１−２に対して同時に重希土類塗層２を押圧貼付けしても良い。
【符号の説明】
【００５８】
１  断面円弧形Ｎｄ−Ｆｅ−Ｂ系磁性体
１−１  外側円弧面
１−２  内側円弧面
２  重希土類塗層
３  可撓性薄膜
４−１  凹面押圧ヘッド
４−２  凸面押圧ヘッド
【図１】
0006979263.tif 000006
【図２】
0006979263.tif 000007